(57)【要約】【課題】  本発明の目的は、回転駆動されるドラム及び反転可能な濾布を有した遠心分離機をを用い、濾過及び/又は洗浄工程を有するトナーの製造方法において、トナー母粒子が小粒径であっても、濾布の目詰まり、ロット間の洗浄のばらつきが発生せず、生産性の高いトナーの製造方法を提供するものである。また、濾過及び/又は洗浄後のトナー母粒子の含水率を低くしても、トナー母粒子を濾過・洗浄装置から容易取り出すことが可能なトナーの製造方法を提供するものである。【解決手段】  回転駆動されるドラム及び反転可能な濾布を有し、湿式法で得られたトナー母粒子を濾過する工程及び/又は洗浄する工程に用いることを特徴とする遠心分離機である。また、静電荷像現像用トナーの製造方法であって、回転駆動されるドラム及反転可能な濾布を有した遠心分離機を用いて、湿式法で得られたトナー母粒子を濾過する工程及び/又は洗浄する工程を有し、該工程において、濾布を反転しトナー母粒子を遠心分離機のドラム外に排出することを特徴とする静電荷像現像用トナーの製造方法である。【選択図】  なし【特許請求の範囲】
【請求項１】
静電荷像現像用トナーの製造方法であって、回転駆動されるドラム及び反転可能な濾布を有した遠心分離機を用いて、湿式法で得られたトナー母粒子を濾過する工程及び/又は
洗浄する工程を有し、該工程において、濾布を反転しトナー母粒子を遠心分離機のドラム外に排出することを特徴とする静電荷像現像用トナーの製造方法。
【請求項２】
濾布の通気度が０．５cc/cm2・sec以下であることを特徴とする請求項１に記載の静電
荷像現像用トナーの製造方法。
【請求項３】
濾過する工程及び/又は洗浄する工程における、遠心分離機のドラムの遠心加速度が８
００Ｇ以上、３０００Ｇ以下であることを特徴とする請求項１又は２に記載の静電荷像現像用トナーの製造方法。
【請求項４】
ケーキに含まれる水分量が、ケーキ１００重量部に対して、３０重量部以下であることを特徴とする請求項１乃至３に記載の静電荷像現像用トナーの製造方法。
【請求項５】
トナーの体積平均径が７μm以下であることを特徴とする請求項１乃至４に記載の静電
荷像現像用トナーの製造方法。
【請求項６】
回転駆動されるドラム及び反転可能な濾布を有し、湿式法で得られたトナー母粒子を濾過する工程及び/又は洗浄する工程に用いることを特徴とする遠心分離機。
【請求項７】
濾布がドラム上で内側又は外側に反転可能であることを特徴とする請求項６に記載の遠心分離機。
【請求項８】
濾布の通気度が０．５cc/cm2・sec以下であることを特徴とする請求項６又は７に記載
の遠心分離機。
【発明の詳細な説明】
【技術分野】
【０００１】
本発明は、電子写真法、静電写真法等に用いられる静電荷像現像用トナーの製造方法及びトナーの製造に用いられる遠心分離機に関する。 
【背景技術】
【０００２】
近年求められている高解像度、低温定着などの要求を満たすために、湿式法でトナーを得る製造方法が用いられている。湿式法としては、水系媒体中に重合性単量体、重合開始剤、着色剤等を懸濁分散した後に重合させてトナー母粒子を製造する懸濁重合法、重合開始剤、乳化剤等を含有する水性媒体中に重合性単量体を乳化し、攪拌下に重合性単量体を重合して得られた重合体一次粒子の分散液に、着色剤等を添加して前記重合体一次粒子を凝集、熟成してトナー母粒子を製造する乳化重合凝集法、あらかじめ、ポリマー、着色剤等を溶媒に溶解、分散した溶解分散液（トナー組成の溶解分散液）を水系媒体中に分散させ、これを加熱又は減圧等によって溶媒を除去することにより、トナー母粒子を製造する溶解懸濁法等が提案されている。
これらの湿式法を用いれば混練／粉砕法と比べ原料の分散の制御が容易であり、小粒径で、且つ粒度分布が狭いトナーを得ることができることから、上述の高解像度化の要求に応えることができる。
【０００３】
高解像度化の要求に応えるには小粒径トナーが望ましいが、トナー母粒子の粒径が小さくなるにつれて、トナー母粒子と分散媒を効率的に濾過分離することが困難となる。
小粒径のトナー母粒子を濾布で濾過するためには、濾布の通気度を小さくしトナー母粒子が濾布を通過しないようにしなくてはならないが、一方、通気度を小さくすることで濾布の目詰まりが生じやすくなる。
濾過や洗浄サイクルを重ねるに従い、濾布の目詰まりも悪化するため、ロット間での濾過及び洗浄にばらつきが発生することがあった。このばらつきは、濾過及び洗浄に多量の洗浄水や時間を費やすことで改善することができるが、生産性やコスト及び排水の増加などの面から現実的ではない。また、目詰まりが発生した濾布は、濾布の交換作業等を要し手間がかかっている。
【０００４】
トナー母粒子の粒径が小さくなるにつれて、トナー母粒子単位重量あたりのトナー母粒子表面積が増し、トナー母粒子表面の状態によって、トナー性能が影響を受け易くなる。そのため、トナー母粒子を濾過、洗浄するにあたっては、トナー母粒子を効率的に捕集し、さらにトナー母粒子と不純物とを効果的に分離して、トナー母粒子表面の汚染を回避する必要がある。
【０００５】
トナー母粒子を濾過する方法として、連続式ベルトフィルター、サイホンピラー型セントリフュージで脱水及び洗浄を行なうことにより、分散安定剤として使用した難水溶性金属化合物に起因する残留金属イオンを低減させて、優れた画像特性のトナーを得ること提案されている（特許文献１）。しかしながら、残留金属イオン以外の成分の濾過が十分ではなく、これら成分に起因したトナー性能低下が発生する。また、トナー母粒子が小粒径である場合の濾過について、その方法や効果について十分な検討がなされていなかった。
【０００６】
また、フィルタープレスでトナー母粒子の洗浄を行なうことが提案されている（特許文献２、特許文献３）。この提案された装置を用いて、トナーの製造を行なう場合、液状分散媒体からトナー母粒子を濾過して得られたケーキの含水率が４０重量％よりも高いときには、ケーキ中の水分が大気中の不純物を吸着するため、再度洗浄する手間が発生してしまう。また、時間をかけて含水率を２０重量％以下にした場合、ケーキが硬化してしまう
ため、機械的に解砕する必要がある。このような解砕を数回繰返した場合、摩擦によりトナーの形状や表面特性が損なわれ、帯電特性の劣化及びクリーニング性に問題が発生していた。
【０００７】
また、水系媒体中で合成されるトナーの濾過を、真空式のベルトフィルターにより行ない、含水率３５％以下の重合法トナーを製造する方法が開示されている（特許文献４）。
しかしながら、真空式のベルトフィルターで濾過処理した場合、ケーキの含水率を均一にするために、ケーキにクラックが起こらない条件で濾過する必要がある。そのような条件で濾過した場合には、ケーキ含水率が高くなり、ケーキのフィルターからの剥離性が悪く、作業効率を低下させるという欠点があり、トナー母粒子表面に残留する不純物を完全に除去できず、トナーの帯電特性が不均一になりやすい問題が発生する。
【先行技術文献】
【特許文献】
【０００８】
【特許文献１】特開平８−１６０６６１号公報
【特許文献２】特開２０００−１０３４１号公報
【特許文献３】特開２００２−９１０７３号公報
【特許文献４】特開２００２−３６５８３９号公報
【発明の概要】
【発明が解決しようとする課題】
【０００９】
本発明は、回転駆動されるドラム及び反転可能な濾布を有した遠心分離機を、トナー母粒子を濾過及び/又は洗浄する工程に用いることで、濾布の目詰まりや、ロット間の洗浄
のばらつきを防止する遠心分離機を提供するものである。また、トナー母粒子を濾過及び/又は洗浄する工程を有するトナーの製造方法において、トナー母粒子が小粒径であって
も、濾布の目詰まり、ロット間の洗浄のばらつきが発生せず、生産性の高いトナーの製造方法を提供するものである。また、濾過及び/又は洗浄後のトナー母粒子の含水率を低く
しても、トナー母粒子を濾過・洗浄装置から容易取り出すことが可能なトナーの製造方法を提供するものである。
【課題を解決するための手段】
【００１０】
本発明者は、前記課題を解決するために検討を重ね、反転可能な濾布を有した遠心分離機を用いることで上記課題を解決できることを見出した。本発明は、この知見に基づくものであり、本発明の要旨は以下の通りである。
【００１１】
（１）静電荷像現像用トナーの製造方法であって、回転駆動されるドラム及び反転可能な濾布を有した遠心分離機を用いて、湿式法で得られたトナー母粒子を濾過する工程及び/
又は洗浄する工程を有し、該工程において、濾布を反転しトナー母粒子を遠心分離機のドラム外に排出することを特徴とする静電荷像現像用トナーの製造方法。
（２）濾布の通気度が０．５cc/cm2・sec以下であることを特徴とする前記（１）に記載
の静電荷像現像用トナーの製造方法。
（３）濾過する工程及び/又は洗浄する工程における、遠心分離機のドラムの遠心加速度
が８００Ｇ以上、３０００Ｇ以下であることを特徴とする前記（２）又は（３）に記載の静電荷像現像用トナーの製造方法。
（４）ケーキに含まれる水分量が、ケーキ１００重量部に対して、３０重量部以下であることを特徴とする前記（１）乃至（３）に記載の静電荷像現像用トナーの製造方法。
（５）トナーの体積平均径が７μm以下であることを特徴とする前記（１）乃至（４）に
記載の静電荷像現像用トナーの製造方法。
（６）回転駆動されるドラム及び反転可能な濾布を有し、湿式法で得られたトナー母粒子を濾過する工程及び/又は洗浄する工程に用いることを特徴とする遠心分離機。
（７）濾布がドラム上で内側又は外側に反転可能であることを特徴とする前記（６）に記載の遠心分離機。
（８）濾布の通気度が０．５cc/cm2・sec以下であることを特徴とする前記（６）又は（
７）に記載の遠心分離機。
【００１２】
本発明は遠心分離機及び遠心分離機を用いて湿式法で得られるトナーを製造する方法であり、本発明の製造方法は、トナー母粒子を液から濾過する工程及び/又はトナー母粒子
を洗浄する工程を有する。
【００１３】
本発明の遠心分離機は、横型であり、回転駆動されるドラムを有し、ドラムの内側または外側に反転可能な濾布を有することが好ましい。本発明の遠心分離機は、トナー母粒子を液から濾過する工程及び/又はトナー母粒子を洗浄する工程に遠心分離機を用いること
が好ましい。
【００１４】
本発明において、トナー母粒子を液から濾過する工程及び/又はトナー母粒子を洗浄す
る工程においては、遠心分離機の濾布はドラム内側に存在する。濾布をドラム外に反転することで、濾布上に形成されたトナー母粒子のケーキ層をドラム外に排出する。
本発明の遠心分離機の構成は、特に限定されないが、ドラムの一端は閉鎖されており、ドラムを回転させるシャフトを有する。ドラムのもう一端は開放されており、その開放端を閉じるカバーを有する。カバーを閉じることによって、ドラムを密閉することが好ましい。ドラム内には、インナードラムを有し、ドラムの回転軸方向に移動可能である。
【００１５】
濾布は、ドラムの開放端でドラムの縁に固定され、他方でインナードラムの円周部に固定されている。インナードラムをドラム開口方向にドラム外になるまで移動させることにより、濾布が反転される。濾布の反転の動作によって、トナー母粒子のケーキ層が押し出されて、ドラム外に排出される。
濾布を反転することで、濾布の目詰まりを取り除き、さらにケーキ層を機械的に解砕することなくケーキ層をドラム外に排出することができるため、生産効率が向上する。また、機械的衝撃、摩擦、摩擦熱をトナー母粒子に与えることがないため、トナー母粒子の形状や表面特性の損失が発生しない。
【００１６】
本発明のトナー母粒子を液から濾過する工程及び/又はトナー母粒子を洗浄する工程に
おいては、例えば、トナー母粒子の捕集性、耐目詰まり性、ケーキ層の形成性、通水性、濾布取替え時の簡便性などが要求される。これらの要求特性を同時に満たすことは容易ではなく、特に、トナー母粒子が小粒径の粒子である場合、同時に満たすことが特に困難となる。
トナーが小粒径化すると、単位体積辺りの表面積が著しく増大する。そのため、トナー同士のみならず、トナーと濾過装置の濾布に対する付着性も増加し、トナー単体および凝集体による濾布の目詰まりを起こし易くなる。
【００１７】
また、トナーの小粒径化によって、濾布の目から洩れ、液から分離できない粒子が増加し、液から回収できるトナー母粒子の歩留まりが低下する。これを防止するために、濾布の通気度を小さくすると、濾布を形成する糸や繊維が細く、密度が上昇する。つまり、濾布単位面積当りの表面積増加がおこり、上記の目詰まり現象に拍車を掛けることになる。さらに、この濾布の目詰まりによるトナー粒子層の濾過性の悪化を防止する為、特に遠心分離機では遠心加速度を上げて強制的に濾液や洗浄水の通過速度の回復を図ると、これもトナー母粒子を濾布に押し付ける力が増し、濾布の目詰まりが助長されることになる。
本発明の製造方法を用いることによってこれらの問題を解決し、効率的にトナーを製造することが可能となる。
【００１８】
濾過、洗浄工程で処理されるトナー母粒子分散液（スラリー）中には、トナー母粒子だけでなく、各製造過程で使用される原材料、界面活性剤、添加剤などに由来するさまざまな副生物、夾雑物などの不純物が存在するため、これらの不純物を濾過、洗浄工程で適切に除去する効果的な濾過、洗浄が行われないときには、最終的に得られる静電荷像現像用トナーの性能は劣悪なものとなる。
不純物が適切に除去されていないトナー母粒子から得られるトナーは、保存安定性の点で劣る傾向がある上、画像形成するときには、画像にカブリを生じる、画像形成時の温度・湿度変化によって画像濃度などの画質変動がある、画像形成装置内でトナーが飛散する、長期間使用したときに一定した画質の画像が得られないなど、画像形成特性の点で好ましくない結果をもたらすことになる。そのため、不純物を十分に除去できる濾過、洗浄が望まれる。
【００１９】
本発明のトナーの体積平均粒径は、３μｍ以上が好ましく、さらに５μｍ以上がより好ましい。また、７μｍ以下が好ましく、さらに６．５μｍ以下が好ましく、特に６μｍ以下が好ましい。
上記範囲より大きいと、高解像度を実現することができない。また、上記範囲より小さいと粉体としての取り扱いが困難となる。本発明のトナーの体積平均粒径は、実施例に記載の方法で測定される。
本発明は、特に上記に示されるような小粒径のトナーに特に適した製造方法である。
【００２０】
本発明のトナーは、フロー式粒子像分析装置ＦＰＩＡ−２１００を用いて測定した平均円形度が、好ましくは０．９０以上、より好ましくは０．９２以上、更に好ましくは０．９４以上であり、好ましくは０．９８以下、より好ましくは０．９６以下である。平均円形度が前記範囲より小さい場合は、転写効率が悪くドット再現性が低下したり、トナー母粒子への外添剤の付着不良による帯電悪化から画像濃度の低下を引き起こしたりする場合があり、前記範囲より大きい場合は、感光体上に残った未転写トナーがブレードで完全に掻き取られずに画像欠陥を引き起こす場合がある。
【００２１】
本発明に用いられる濾布の通気度は、０．５ｃｃ/cm2・sec以下であることが好ましい
。さらに好ましくは０．４７ｃｃ/cm2・sec以下、特に好ましくは、０．４３ｃｃ/cm2・sec以下である。上記範囲以上であると、濾過、洗浄時に小粒径のトナー母粒子が濾布を通過してしまい、液とトナー母粒子を濾別することができず、歩留まりが低下する。
濾布の通気度の下限は特にないが、液に含まれる不純物を分離するために０．０1ｃｃ/cm2・sec以上であることが好ましい。不純物が適切に除去されないと、トナーの保存安定性や画像形成に問題が発生する場合がある。
【００２２】
本発明のトナー母粒子を液から濾過する工程及び/又はトナー母粒子を洗浄する工程に
おける、遠心分離機のドラムの遠心加速度は８００Ｇ以上であることが好ましい。さらに１０００Ｇ以上が好ましく、１５００Ｇ以上がさらに好ましく、特に２０００Ｇ以上が好ましい。また、３０００Ｇ以下が好ましく、２８００Ｇ以下がさらに好ましい。上記範囲より小さいと、濾過速度が低下し、濾過及び洗浄の効率が悪化する。また、遠心力でドラム内に形成されるトナー母粒子のケーキ層の形成が不十分となるため、トナー母粒子が濾布を通過しやすくなり収率が低下する。さらに、洗浄時において、洗浄水が、もろいケーキ層部分のみを通過し、均一な洗浄を行うことができない場合がある。
上記範囲より大きいと、ケーキ層が固く締まり過ぎて濾液、洗浄水がケーキ層を通過できない場合がある。さらに、濾布にトナー母粒子が強く押し付けられるため、過剰に濾布の目詰まりを引き起こす場合がある。また、本発明の遠心分離機を構成している装置の材料の強度からも上記範囲より小さいことが好ましい。
本発明の遠心加速度（Ｇ）は、遠心分離機のドラムの半径をｒ（ｍ）、一分あたりの回転数をN（ｒｐｍ）、地球の重力加速度をｇとすると、G＝ｒ・(2πN/60)2・(1/g)で求め
られる。
【００２３】
本発明において、トナー母粒子を含む液（スラリー）を遠心分離機に供給し、最初に遠心加速度を付与することでトナー母粒子のケーキ層を形成する場合は、最初から高負荷を掛けると、十分な厚みのケーキ層が形成される前、所謂ケーキ濾過ができる前に、濾布から粒子が洩れ続けてしまう場合には、２回目に遠心加速度を付与する場合よりも遠心加速度を小さくしても良い。
【００２４】
本発明のように高い遠心加速度を、トナー母粒子を液から濾過する工程及び/又はトナ
ー母粒子を洗浄する工程に用いた場合、トナー母粒子の含水率を低くすることが可能となり、その後の工程であるトナー母粒子の乾燥工程の時間を短縮することができる。しかし、濾布の目詰まりが発生しやすくなり、生産性の低下、濾過、洗浄のばらつきが発生する。さらに、遠心分離機のドラム内でトナー母粒子のケーキ層が固化し、機械的衝撃等によってドラムから排出しなくてはならず、生産性の低下に加え、トナー母粒子の形状や表面特性の損失が発生する。
【００２５】
本発明の濾布を反転させケーキ層をドラム外に排出する方法を用いることで、高い遠心加速度で濾過、洗浄を行い、低い含水率のトナー母粒子のケーキ層であっても、効率よくケーキ層を取り出すことができる。
本発明のトナー母粒子を液から濾過する工程及び/又はトナー母粒子を洗浄する工程に
おいて、ドラム内に圧縮空気を加え、カバーにより密閉されたドラム内を加圧することにより、濾過時間を短縮することも可能である。
【００２６】
本発明の遠心分離機のドラムの筒長さ（回転軸方向の長さ）Ｌと、ドラムの内径Ｄの比であるＬ／Ｄが、０．４以上であることが好ましく、０．５以上であることがさらに好ましい。また、２以下であることが好ましい。
上記範囲より小さいと、ドラムの直径の絶対値が大きくなるので回転数をより速くしないと必要な遠心加速度が得られなくなり、回転軸の周速が上がることによりベアリングをはじめ回転軸を支える部品の強度が持たなくなる場合がある。また、てこの原理で軸方向に掛かる荷重が増し、軸径を太くしないとドラムの加重を支えきれなくなるが、軸径を太くすることにより軸の周速が上がってしまうことによっても、部品の強度が不足することがあり好ましくない。
一方、上記範囲より大きいと、濾布反転時のストロークが長くなり過ぎ、排出に時間が掛かかるため好ましくない。また、濾布をシャフトなどで押し出す場合は、シャフト、押し出された反転濾布をカバーするケーシングなどの装置のサイズ（幅）が大きくなり設置スペースが嵩むため好ましくない。
【００２７】
本発明のトナー母粒子を液から濾過する工程及び/又はトナー母粒子を洗浄する工程を
経て、遠心分離機のドラム外排出されたトナー母粒子のケーキ層に含まれる水分量は、ケーキ層１００重量部に対して、３０重量部以下であることが好ましい。さらには２８重量部以下、特に２５重量部以下が好ましい。上記範囲より大きいと、衝撃等でチキソトロピー現象によりケーキ層がペースト状に液状化し粘性を発現し、ドラム外へ排出することが困難となる。またケーキが粘性を持つと機内付着・閉塞を起こし、次の工程への搬送も困難となる場合がある。さらに、水分の増加により次工程の乾燥工程に時間を要し、生産性が低下する。また、水分量の下限は特になく、水分量は少ない方が好ましい。
水分量の測定は、実施例に記載の方法で測定される。
【００２８】
本発明において、洗浄水は脱塩水や蒸留水、水道水などを用いることが好ましく、特に、電気伝導度が１μＳ／ｃｍ以下の脱塩水を用いることが好ましい。脱塩水としては電気伝導度が０．５μｍＳ／ｃｍ以下のものが更に好ましく、０．２μＳ／ｃｍ以下のものが
最も好ましい。電気伝導度のより小さい脱塩水を用いれば、洗浄の繰り返し回数を低減することができる。洗浄水の温度は、トナー母粒子の性状を損ねない常温の範囲で選択される。
【００２９】
本発明の製造方法によって得られるトナーは、湿式法で得られる。少なくとも結着樹脂及び着色剤を含み、必要に応じ、帯電制御剤、ワックス、その他の添加剤等を含む。
【００３０】
本発明において、トナーに含有される結着樹脂としては、従来トナーの結着樹脂として用いられている樹脂類を適宜用いることができる。例えば、単量体としては、酸性基を有する重合性単量体（以下、単に酸性単量体と称すことがある）、塩基性基を有する重合性単量体（以下、単に塩基性単量体と称することがある）、酸性基も塩基性基も有さない重合性単量体（以下、その他の単量体と称することがある）のいずれの重合性単量体も使用することができる。
【００３１】
乳化重合凝集法を用いてトナーを製造する場合、乳化重合工程では、通常、乳化剤の存在下、水系媒体中で重合性単量体を重合するが、この際、反応系に重合性単量体を供給するにあたって、各単量体は別々に加えても、予め複数種類の単量体を混合しておいて同時に添加しても良い。また、単量体はそのまま添加しても良いし、予め水や乳化剤などと混合、調整した乳化液として添加することもできる。
【００３２】
酸性単量体としては、アクリル酸、メタクリル酸、マレイン酸、フマル酸、ケイ皮酸等のカルボキシル基を有する重合性単量体、スルホン化スチレン等のスルホン酸基を有する重合性単量体、ビニルベンゼンスルホンアミド等のスルホンアミド基を有する重合性単量体等が挙げられる。また、塩基性単量体としては、アミノスチレン等のアミノ基を有する芳香族ビニル化合物、ビニルピリジン、ビニルピロリドン等の窒素含有複素環含有重合性単量体、ジメチルアミノエチルアクリレート、ジエチルアミノエチルメタクリレート等のアミノ基を有する（メタ）アクリル酸エステル等が挙げられる。これら酸性単量体及び塩基性単量体は、単独で用いても複数種類を混合して用いてもよく、また、対イオンを伴って塩として存在していてもよい。中でも、酸性単量体を用いるのが好ましく、より好ましくはアクリル酸及び／又はメタクリル酸であるのがよい。
【００３３】
結着樹脂を構成する全重合性単量体１００重量部中に占める酸性単量体および塩基性単量体の合計量は、好ましくは０．０５重量部以上、より好ましくは０．５重量部以上、更に好ましくは１重量部以上であり、好ましくは１０重量部以下、より好ましくは５重量部以下であることが望ましい。
【００３４】
その他の重合性単量体としては、スチレン、メチルスチレン、クロロスチレン、ジクロロスチレン、ｐ−ｔｅｒｔ−ブチルスチレン、ｐ−ｎ−ブチルスチレン、ｐ−ｎ−ノニルスチレン等のスチレン類、アクリル酸メチル、アクリル酸エチル、アクリル酸プロピル、アクリル酸ｎ−ブチル、アクリル酸イソブチル、アクリル酸ヒドロキシエチル、アクリル酸２−エチルヘキシル等のアクリル酸エステル類、メタクリル酸メチル、メタクリル酸エチル、メタクリル酸プロピル、メタクリル酸ｎ−ブチル、メタクリル酸イソブチル、メタクリル酸ヒドロキシエチル、メタクリル酸２−エチルヘキシル等のメタクリル酸エステル類、アクリルアミド、Ｎ−プロピルアクリルアミド、Ｎ，Ｎ−ジメチルアクリルアミド、Ｎ，Ｎ−ジプロピルアクリルアミド、Ｎ，Ｎ−ジブチルアクリルアミド等が挙げられ、重合性単量体は、単独で用いてもよく、また複数を組み合わせて用いてもよい。
【００３５】
更に、結着樹脂を架橋樹脂とする場合、上述の重合性単量体と共にラジカル重合性を有する多官能性単量体が用いられ、例えば、ジビニルベンゼン、ヘキサンジオールジアクリレート、エチレングリコールジメタクリレート、ジエチレングリコールジメタクリレート
、ジエチレングリコールジアクリレート、トリエチレングリコールジアクリレート、ネオペンチルグリコールジメタクリレート、ネオペンチルグリコールジアクリレート、ジアリルフタレート等が挙げられる。また、反応性基をペンダントグループに有する重合性単量体、例えばグリシジルメタクリレート、メチロールアクリルアミド、アクロレイン等を用いることも可能である。中でもラジカル重合性の二官能性重合性単量体が好ましく、ジビニルベンゼン、ヘキサンジオールジアクリレートが特に好ましい。これら多官能性重合性単量体は、単独で用いても複数種類を混合して用いてもよい。
【００３６】
結着樹脂を乳化重合で重合する場合、乳化剤として公知の界面活性剤を用いることができる。界面活性剤としてはカチオン性界面活性剤、アニオン性界面活性剤、ノニオン性界面活性剤の中から選ばれる一種又は二種以上の界面活性剤を併用して用いることができる。
【００３７】
カチオン性界面活性剤としては、例えば、ドデシルアンモニウムクロライド、ドデシルアンモニウムブロマイド、ドデシルトリメチルアンモニウムブロマイド、ドデシルピリジニウムクロライド、ドデシルピリジニウムブロマイド、ヘキサデシルトリメチルアンモニウムブロマイド等が挙げられ、アニオン性界面活性剤としては、例えば、ステアリン酸ナトリウム、ドデカン酸ナトリウム、等の脂肪酸石けん、硫酸ドデシルナトリウム、ドデシルベンゼンスルホン酸ナトリウム、ラウリル硫酸ナトリウム等が挙げられる。ノニオン界面活性剤としては、例えば、ポリオキシエチレンドデシルエーテル、ポリオキシエチレンヘキサデシルエーテル、ポリオキシエチレンノニルフェニルエーテル、ポリオキシエチレンラウリルエーテル、ポリオキシエチレンソルビタンモノオレアートエーテル、モノデカノイルショ糖等が挙げられる。
【００３８】
本発明の乳化剤の使用量は、重合性単量体１００重量部に対して０．１重量部以上、１０重量部以下が好ましい。また、これらの乳化剤に、例えば、部分或いは完全ケン化ポリビニルアルコール等のポリビニルアルコール類、ヒドロキシエチルセルロース等のセルロース誘導体類等の一種或いは二種以上を保護コロイドとして併用することができる。
【００３９】
乳化重合により得られる重合体一次粒子の体積平均粒径は、通常０．０２μｍ以上、好ましくは０．０５μｍ以上、更に好ましくは０．１μｍ以上であり、通常３μｍ以下、好ましくは２μｍ以下、更に好ましくは１μｍ以下であることが望ましい。粒径が前記範囲よりも小さいときは、凝集工程において凝集速度の制御が困難となる場合があり、前記範囲よりも大きいときは、凝集して得られるトナー粒子の粒径が大きくなり易く、目的とする粒径のトナーを得ることが困難となる場合がある。
【００４０】
本発明において、必要に応じて公知の重合開始剤を用いることができ、重合開始剤を１種又は２種以上組み合わせて使用する事ができる。例えば、過硫酸カリウム、過硫酸ナトリウム、過硫酸アンモニウム、等の過硫酸塩、及び、これら過硫酸塩を一成分として酸性亜硫酸ナトリウム等の還元剤を組み合わせたレドックス開始剤、過酸化水素、４，４‘−アゾビスシアノ吉草酸、ｔ−ブチルハイドロパーオキサイド、クメンハイドロペーオキサイド、等の水溶性重合開始剤、及び、これら水溶性重合性開始剤を一成分として第一鉄塩等の還元剤と組み合わせたレドックス開始剤系、過酸化ベンゾイル、２，２‘−アゾビス−イソブチロニトリル、等が用いられる。これら重合開始剤はモノマー添加前、添加と同時、添加後のいずれの時期に重合系に添加しても良く、必要に応じてこれらの添加方法を組み合わせても良い。
【００４１】
本発明において、必要に応じて公知の連鎖移動剤を使用することができ、具体的な例としては、ｔ−ドデシルメルカプタン、２−メルカプトエタノール、ジイソプロピルキサントゲン、四塩化炭素、トリクロロブロモメタン等があげられる。連鎖移動剤は単独または
２種類以上の併用でもよく、重合性単量体に対して０〜５重量％用いられる。
【００４２】
また、本発明では、必要に応じて公知の懸濁安定剤を使用することができる。懸濁安定剤の具体的な例としては、リン酸カルシウム、リン酸マグネシウム水酸化カルシウム、水酸化マグネシウム等が挙げられる。これらは、一種或いは二種以上を組み合わせて用いてもよく、重合性単量体１００重量部に対して１重量部以上、１０重量部以下の量で用いてもよい。
重合開始剤および懸濁安定剤は、何れも、重合性単量体添加前、添加と同時、添加後のいずれの時期に重合系に添加してもよく、必要に応じてこれらの添加方法を組み合わせてもよい。
その他、反応系には、ｐＨ調整剤、重合度調節剤、消泡剤等を適宜添加することができる。
【００４３】
本発明の製造方法及び装置によって得られるトナーには、離型性付与のため、ワックスを含有させることが好ましい。ワックスとしては、離型性を有するものであればいかなるものも使用可能である。
【００４４】
具体的には、例えば、低分子量ポリエチレン、低分子量ポリプロピレン、共重合ポリエチレン等のオレフィン系ワックス；パラフィンワックス；ベヘン酸ベヘニル、モンタン酸エステル、ステアリン酸ステアリル等の長鎖脂肪族基を有するエステル系ワックス；水添ひまし油カルナバワックス等の植物系ワックス；ジステアリルケトン等の長鎖アルキル基を有するケトン；アルキル基を有するシリコーン；ステアリン酸等の高級脂肪酸；エイコサノール等の長鎖脂肪族アルコール；グリセリン、ペンタエリスリトール等の多価アルコールと長鎖脂肪酸により得られる多価アルコールのカルボン酸エステル、又は部分エステル；オレイン酸アミド、ステアリン酸アミド等の高級脂肪酸アミド；低分子量ポリエステル等が挙げられる。
【００４５】
これらのワックスの中で、定着性を改善するためには、ワックスの融点は３０℃以上が好ましく、４０℃以上がより好ましく、５０℃以上が特に好ましい。また、１００℃以下が好ましく、９０℃以下がより好ましく、８０℃以下が特に好ましい。融点が低すぎると定着後にワックスが表面に露出し、べたつきを生じる場合があり、一方、融点が高すぎると低温での定着性が劣る場合がある。
【００４６】
また、ワックスの化合物種としては、高級脂肪酸エステル系ワックスが好ましい。高級脂肪酸エステル系ワックスとしては、具体的には例えば、ベヘン酸ベヘニル、ステアリン酸ステアリル、ペンタエリスリトールのステアリン酸エステル、モンタン酸グリセリド等の、炭素数１５〜３０の脂肪酸と１〜５価のアルコールとのエステルが好ましい。また、エステルを構成するアルコール成分としては、１価アルコールの場合は炭素数１０〜３０のものが好まく、多価アルコールの場合には炭素数３〜１０のものが好ましい。
上記ワックスは単独で用いてもよく、混合して用いてもよい。また、トナーを定着する定着温度により、ワックス化合物の融点を適宜選択することができる。
【００４７】
本発明において、ワックスの量は、トナー１００重量部中に１重量部以上であることが好ましく、より好ましくは２重量部以上、さらに好ましくは５重量部以上である。また、４０重量部以下であることが好ましく、より好ましくは３５重量部以下、さらに好ましくは、３０重量部以下である。トナー中のワックス含有量が前記範囲未満の場合は、高温オフセット性等の性能が十分でない場合があり、前記範囲を超過する場合は、耐ブロッキング性が十分でなかったり、ワックスがトナーから漏出することにより装置を汚染したりする場合がある。
【００４８】
本発明の着色剤としては公知の着色剤を任意に用いることができる。着色剤の具体的な例としては、カーボンブラック、アニリンブルー、フタロシアニンブルー、フタロシアニングリーン、ハンザイエロー、ローダミン系染顔料、クロムイエロー、キナクリドン、ベンジジンイエロー、ローズベンガル、トリアリルメタン系染料、モノアゾ系、ジスアゾ系、縮合アゾ系染顔料など、公知の任意の染顔料を単独あるいは混合して用いることができる。フルカラートナーの場合にはイエローはベンジジンイエロー、モノアゾ系、縮合アゾ系染顔料、マゼンタはキナクリドン、モノアゾ系染顔料、シアンはフタロシアニンブルーをそれぞれ用いるのが好ましい。着色剤は、重合体一次粒子１００重量部に対して３重量部以上、２０重量部以下となるように用いることが好ましい。
【００４９】
乳化重合凝集法における着色剤の配合は、通常、凝集工程で行われる。重合体一次粒子の分散液と着色剤粒子の分散液とを混合して混合分散液とした後、これを凝集させて粒子凝集体とする。着色剤は、乳化剤の存在下で水中に分散した状態で用いるのが好ましく、着色剤粒子の体積平均粒径が０．０１以上、より好ましくは０．０５μｍ以上であり、３μｍ以下、より好ましくは１μｍである。
【００５０】
本発明において帯電制御剤を用いる場合には、公知の任意のものを単独ないしは併用して用いることができ、例えば、正帯電性帯電制御剤として４級アンモニウム塩、塩基性・電子供与性の金属物質が挙げられ、負帯電性帯電制御剤として金属キレート類、有機酸の金属塩、含金属染料、ニグロシン染料、アミド基含有化合物、フェノール化合物、ナフトール化合物及びそれらの金属塩、ウレタン結合含有化合物、酸性もしくは電子吸引性の有機物質が挙げられる。
【００５１】
また、本発明の製造方法で得られる静電荷像現像用トナーをカラートナー又はフルカラートナーにおける黒色トナー以外のトナーとして使用する場合には、無色ないしは淡色でトナーへの色調障害がない帯電制御剤を用いることが好ましく、例えば、正帯電性帯電制御剤としては４級アンモニウム塩化合物が、負帯電性帯電制御剤としてはサリチル酸もしくはアルキルサリチル酸のクロム、亜鉛、アルミニウムなどとの金属塩、金属錯体や、ベンジル酸の金属塩、金属錯体、アミド化合物、フェノール化合物、ナフトール化合物、フェノールアミド化合物、４，４’−メチレンビス〔２−〔Ｎ−（４−クロロフェニル）アミド〕−３−ヒドロキシナフタレン〕等のヒドロキシナフタレン化合物が好ましい。
【００５２】
本発明において、乳化重合凝集法を用いてトナー中に帯電制御剤を含有させる場合は、乳化重合時に重合性単量体等とともに帯電制御剤を添加するか、重合体一次粒子及び着色剤等とともに凝集工程で添加するか、重合体一次粒子及び着色剤等を凝集させてほぼ目的とする粒径となった後に添加する等の方法によって配合することができる。これらのうち、帯電制御剤を界面活性剤を用いて水中で分散させ、体積平均粒径０．０１μｍ以上、３μｍ以下の分散液として凝集工程に添加することが好ましい。
本発明のトナーは、懸濁重合法、乳化重合凝集法、溶解懸濁法などの何れの重合法で製造してもよく、特に限定されない。
【００５３】
本発明において、懸濁重合トナーの製造方法としては、上述の結着樹脂の単量体中に着色剤、重合開始剤、そして必要に応じてワックス、極性樹脂、荷電制御剤や架橋剤などの添加剤を加え、均一に溶解又は分散させた単量体組成物を調製する。この単量体組成物を、分散安定剤等を含有する水系媒体中に分散させる。好ましくは単量体組成物の液滴が所望のトナー粒子のサイズを有するように撹拌速度・時間を調整し、造粒する。その後、分散安定剤の作用により、粒子状態が維持され、且つ粒子の沈降が防止される程度の撹拌を行い、重合を行う。これらを洗浄・ろ過により収集し、乾燥することによりトナー母粒子を得ることができる。また、必要により外添等を行い、トナーを得ることができる。
【００５４】
乳化重合凝集法の製造方法としては、乳化重合により得られた結着樹脂単量体の重合体一次粒子、着色剤分散系、ワックス分散液等を作製しておき、これらを水系媒体中に分散させ加熱等を行うことにより凝集工程、さらに熟成工程を経る。これらを洗浄・ろ過により収集し、乾燥することによりトナー母粒子を得ることができる。また、必要により外添等を行い、トナーを得ることができる。
【００５５】
乳化重合凝集法において、凝集は通常、攪拌装置を備えた槽内で行われるが、加熱する方法、電解質を加える方法と、これらを組み合わせる方法とがある。重合体一次粒子を攪拌下に凝集して目的とする大きさの粒子凝集体を得ようとする場合、粒子同士の凝集力と攪拌による剪断力とのバランスから粒子凝集体の粒径が制御されるが、加熱するか、或いは電解質を加えることによって凝集力を大きくすることができる。
本発明において、電解質を添加して凝集を行う場合の電解質としては、有機塩、無機塩のいずれでも良いが、具体的には、ＮａＣｌ、ＫＣｌ、ＬｉＣｌ、Ｎａ2ＳＯ4、Ｋ2ＳＯ4、Ｌｉ2ＳＯ4、ＭｇＣｌ2、ＣａＣｌ2、ＭｇＳＯ4、ＣａＳＯ4、ＺｎＳＯ4、Ａｌ2（ＳＯ4）3、Ｆｅ2（ＳＯ4）3、ＣＨ3ＣＯＯＮａ、Ｃ6Ｈ5ＳＯ3Ｎａ等が挙げられる。これらの
うち、２価以上の多価の金属カチオンを有する無機塩が好ましい。
【００５６】
本発明において、電解質の添加量は、電解質の種類、目的とする粒径等によって異なるが、混合分散液の固形成分１００重量部に対して、０．０５重量部以上が好ましく、０．１重量部以上が更に好ましい。また、２５重量部以下が好ましく、更には１５重量部以下、特に１０重量部以下が好ましい。添加量が前記範囲よりも少ない場合は、凝集反応の進行が遅くなり凝集反応後も１μｍ以下の微粉が残ったり、得られた粒子凝集体の平均粒径が目的の粒径に達しないなどの問題を生じる場合があり、前記範囲よりも多い場合は、急速な凝集となりやすく粒径の制御が困難となり、得られた凝集粒子中に粗粉や不定形のものが含まれるなどの問題を生じる場合がある。電解質を加えて凝集を行う場合の凝集温度は、２０℃以上、更に好ましくは３０℃以上であり、７０℃以下、更に好ましくは６０℃以下である。
電解質を用いないで加熱のみによって凝集を行う場合の凝集温度は、重合体一次粒子のガラス転移温度をＴｇとすると、（Ｔｇ−２０）℃以上が好ましく、（Ｔｇ−１０）℃以上が更に好ましい。また、Ｔｇ以下が好ましく、（Ｔｇ−５）℃以下が好ましい。
【００５７】
凝集に要する時間は装置形状や処理スケールにより最適化されるが、トナーの粒径が目的とする粒径に到達するためには、前記した所定の温度で通常、少なくとも３０分以上保持することが望ましい。所定の温度へ到達するまでの昇温は、一定速度で昇温しても良いし、段階的に昇温することもできる。
【００５８】
上述の凝集処理後の粒子凝集体表面に、必要に応じて樹脂微粒子を付着または固着した粒子を形成することも出来る。粒子凝集体表面に性状を制御した樹脂微粒子を付着または固着することにより、得られるトナーの帯電性や耐熱性を向上できる場合があり、さらには、本発明の効果を一層顕著とすることができる。
【００５９】
樹脂微粒子として重合体一次粒子のガラス転移温度よりも高いガラス転移温度を有する樹脂微粒子を用いた場合、定着性を損なうことなく、耐ブロッキング性の一層の向上が実現できるので好ましい。該樹脂微粒子の体積平均粒径は、０．０２μｍ以上が好ましく、０．０５μｍ以上が更に好ましい。また、３μｍ以下、さらに１．５μｍ以下が好ましい。樹脂微粒子としては、前述の重合体一次粒子に用いられる重合性単量体と同様なモノマーを乳化重合して得られたもの等を用いることができる。
樹脂微粒子は、通常、界面活性剤により水または水を主体とする液中に分散した分散液として用いるが、帯電制御剤を凝集処理後に加える場合には、粒子凝集体を含む分散液に帯電制御剤を加えた後に樹脂微粒子を加えることが好ましい。
【００６０】
凝集工程で得られた粒子凝集体の安定性を増すために、凝集工程の後の熟成工程において凝集粒子内の融着を行うことが好ましい。熟成工程の温度は、好ましくは重合体一次粒子のＴｇ以上、より好ましくはＴｇより５℃高い温度以上であり、また、好ましくはＴｇより８０℃高い温度以下、より好ましくはＴｇより５０℃高い温度以下である。また、熟成工程に要する時間は、目的とするトナーの形状により異なるが、重合体一次粒子のガラス転移温度以上に到達した後、通常０．１〜１０時間、好ましくは１〜６時間保持することが望ましい。
【００６１】
なお、凝集工程以降、好ましくは熟成工程以前又は熟成工程中の段階で、界面活性剤を添加するか、ｐＨ値を上げることが好ましい。ここで用いられる界面活性剤としては、重合体一次粒子を製造する際に用いることのできる乳化剤から一種以上を選択して用いることができるが、特に重合体一次粒子を製造した際に用いた乳化剤と同じものを用いることが好ましい。界面活性剤を添加する場合の添加量は限定されないが、混合分散液の固形成分１００重量部に対して、好ましくは０．１重量部以上、より好ましくは１重量部以上、更に好ましくは３重量部以上であり、また、好ましくは２０重量部以下、より好ましくは１５重量部以下、更に好ましくは１０重量部以下である。凝集工程以降、熟成工程の完了前の間に界面活性剤を添加するか、ｐＨ値を上げることにより、凝集工程で凝集した粒子凝集体同士の凝集等を抑制することができ、熟成工程後の粗大粒子生成を抑制できる場合がある。
【００６２】
熟成工程での加熱処理により、凝集体における重合体一次粒子同士の融着一体化がなされ、凝集体としてのトナー粒子形状も球形に近いものとなる。熟成工程前の粒子凝集体は、重合体一次粒子の静電的あるいは物理的凝集による集合体であると考えられるが、熟成工程後は、粒子凝集体を構成する重合体一次粒子は互いに融着しており、トナー粒子の形状も球状に近いものとすることが可能となる。この様な熟成工程によれば、熟成工程の温度及び時間等を制御することにより、重合体一次粒子が凝集した形状である葡萄型、融着が進んだジャガイモ型、更に融着が進んだ球状等、目的に応じて様々な形状のトナーを製造することができる。
【００６３】
＜トナー母粒子の濾過、洗浄工程＞
熟成工程で得られたトナー母粒子を含む液を、発明に記載の方法で、トナー母粒子を濾過及び/又は洗浄を行う。
＜乾燥工程＞
トナー母粒子を濾過及び/又は洗浄の工程を経たトナー母粒子は、乾燥され、必要に応
じて外添処理などを施されてトナーとなる。
乾燥は、従来トナーの乾燥に用いられる公知の方法を用いることができ、例えば振動型流動乾燥法や循環型流動乾燥法など流動乾燥法、気流乾燥法、真空乾燥法、凍結乾燥法、スプレードライ法、フラッシュジェット法などが挙げられる。
乾燥の温度、風量、減圧度等の操作条件は、着色粒子のＴｇ、使用する装置の形状、機構、大きさ等をもとに、適宜最適化される。
【００６４】
＜外添工程＞
本発明のトナーは、流動性や現像性を制御する為にトナー母粒子表面に公知の外添剤が配合されたものであってもよい。外添剤としては、アルミナ、シリカ、チタニア、酸化亜鉛、酸化ジルコニウム、酸化セリウム、タルク、ハイドロタルサイト等の金属酸化物や水酸化物、チタン酸カルシウム、チタン酸ストロンチウム、チタン酸バリウム等のチタン酸金属塩、窒化チタン、窒化珪素等の窒化物、炭化チタン、炭化珪素等の炭化物、アクリル系樹脂やメラミン樹脂等の有機粒子等が挙げられ、複数組み合わせることが可能である。中でも、シリカ、チタニア、アルミナが好ましく、また、例えばシランカップリング剤や
シリコーンオイル等で表面処理されたものがより好ましい。その平均一次粒子径は１〜５００ｎｍの範囲が好ましく、より好ましくは５〜１００ｎｍの範囲がよい。また、前記粒径範囲において小粒径のものと大粒径のものとを併用することも好ましい。外添剤の配合量の総量は、トナー母粒子１００重量部に対して０．０５〜１０重量部の範囲が好ましく、より好ましくは０．１〜５重量部である。
【００６５】
トナーの粒度分布を示す、トナーの体積平均粒径Ｄｖを個数平均粒径Ｄｎで除した値Dv/Dnは、１．１以下であることが好ましい。上記範囲であると、トナー粒子間の帯電性が
均一になり、ライフ後半まで帯電量が保持されることで、高画質及び高速化を達成することができる。また、本発明のトナーは、分布がシャープであり、粗粒が少ないためトナー消費量を少なくすることもできる。
【実施例】
【００６６】
以下、本発明を実施例により更に具体的に説明するが、本発明はその要旨を超えない限り、以下の実施例に限定されるものではない。以下の例で「部」とあるのは「重量部」を意味する。
【００６７】
＜重合体一次粒子の平均粒径の測定方法＞
日機装株式会社製、型式：Microtrac  Nanotrac  150（以下、「ナノトラック」と略記する）を用いて、ナノトラックの取り扱い説明書に従い、同社解析ソフトMicrotrac  Particle  Analyzer  Ver10.1.2.-019EEを用い、電気伝導度が０．５μＳ／ｃｍのイオン交
換水を分散媒に用い、下記の条件で又は下記の条件を入力し、取り扱い説明書に記載された方法で測定した。 
【００６８】
・溶媒屈折率：１．３３３ 
・測定時間  ：１００秒 
・測定回数  ：１回 
・粒子屈折率：１．５９ 
・透過性    ：透過 
・形状      ：真球形 
・密度      ：１．０４ 
【００６９】
＜重量平均分子量Ｍｗ，ピーク分子量Ｍｐの測定方法＞
以下の条件でゲルパーミエーションクロマトグラフィー（ＧＰＣ）により測定する。
装置：東ソー社製ＧＰＣ装置 ＨＬＣ−８０２０
カラム：ポリマーラボラトリー 社製  ＰＬ−ｇｅｌ Ｍｉｘｅｄ−Ｂ １０μ
リファレンスカラム：東ソー社製 ＴＳＫｇｅｌ ＧＭＨ
溶媒：ＴＨＦ
試料濃度：０．１重量％
検量線：標準ポリスチレン
【００７０】
＜体積平均粒径（Dｖ）ならびに個数平均粒子径（Ｄｎ）の測定方法＞
ベックマン・コールター社製マルチサイザーII（アパーチャー径100μｍ、以下マルチ
サイザーと略す）を用い、分散媒には同社アイソトンIIを用い分散質濃度0.03％になるように分散させて測定した。
【００７１】
＜円形度の測定方法＞
本発明における「平均円形度」は、トナー母粒子を分散媒（アイソトンII、ベックマンコールター社製）に、５７２０〜７１４０個／μＬの範囲になるように分散させ、フロー式粒子像分析装置（シスメックス社（旧東亜医用電子社）製、ＦＰＩＡ２１００）を用い
て、以下の装置条件にて測定を行い、その値を「平均円形度」と定義する。本発明においては、同様の測定を３回行い、３個の「平均円形度」の相加平均値を、「平均円形度」として採用する。
・モード        ：ＨＰＦ
・ＨＰＦ分析量  ：０．３５μＬ
・ＨＰＦ検出個数：２０００〜２５００個
【００７２】
以下は、上記装置で測定され、上記装置内で自動的に計算されて表示されるものであるが、「円形度」は下記式で定義される。
［円形度］＝［粒子投影面積と同じ面積の円の周長］／［粒子投影像の周長］
そして、ＨＰＦ検出個数である２０００〜２５００個を測定し、この個々の粒子の円形度の算術平均（相加平均）が「平均円形度」として装置に表示される。
【００７３】
＜電気伝導度の測定方法＞ 
電気伝導度の測定は、導電率計（横河電機社製のパーソナルＳＣメータモデルＳＣ７２と検出器ＳＣ７２ＳＮ−１１）を用いて、取扱説明書通り常法に従って行った。
【００７４】
＜画像濃度（ＩＤ）の測定方法＞
得られた定着画像の画像濃度（ＩＤ）は分光側色濃度計（日本平版機材社製Ｘ−ｒｉｔｅ９３８）を用いて、Ｃ光源、受光角２度の設定とし、ベタ画像の先端、中間、後端において、各左端、中間、右端の計９箇所について測定し、その平均値とした。
【００７５】
＜トナー母粒子ケーキ層の水分量測定方法＞
ケーキ層１０ｇを、水分計ＭＸ−５０（株式会社エー・アンド・デイ社製）にて190℃
、１時間加熱することにより測定した。
＜濾布通気度の測定方＞
ＪＩＳＬ１０９６  通気性Ａ法で定義される方法で測定を行った。
【００７６】
＜実写試験＞
得られたトナーについて、印刷速度２００ｍｍ／ｓ、非磁性一成分で現像ゴムローラー、金属ブレード、帯電ローラー（ＰＣＲ）で帯電する有機感光体、ベルト転写、熱定着方式を用いたベルト定着機を搭載したフルカラープリンターを用い、印字率５％にて連続実写試験を行った。
【００７７】
＜カブリ測定＞
印刷１千５百枚印刷時の印字前及び印字後の標準紙における白地部分の色差ΔＥを、Ｘ−Ｒｉｔｅ９３８（Ｘ−Ｒｉｔｅ社製）にて測定し、ΔＥの値で下記の判断基準により評価を行った。
さらに、トナー２５０ｇをポリ袋に入れ、45℃、８５％の環境の恒温恒湿槽に４８時間放置した後に、上記と同じ方法で測定、評価を行った（HH環境下カブリ）。
＜カブリの判断基準＞
◎  ：  ０．８未満
○  ：  ０．８以上、１．２未満
△  ：  １．２以上、１．３未満
×  ：  １．３以上
【００７８】
＜回収トナー量の測定＞
印刷１千５百枚印刷時において、紙に転写されず回収ボックスに回収された回収トナー量について下記の判断基準により評価を行った
＜回収トナー量の判断基準＞
○  ：  １０未満
△  ：  １０以上、２０未満
×  ：  ２０以上
【００７９】
＜実施例１＞ 
＜ワックス・長鎖重合性単量体分散液Ａ１の調製＞ 
パラフィンワックス（日本精鑞社製ＨＮＰ−９）２７部（１６．３ｋｇ）、ステアリルアクリレート（東京化成社製）２．８部、２０質量％ドデシルベンゼンスルホン酸ナトリウム水溶液（第一工業製薬社製、ネオゲンＳ２０Ａ）（以下、「２０％ＤＢＳ水溶液」と略記する）１．９部、脱塩水６８．３部を９０℃に加熱して、ホモミキサー（ゴーリン社製、１５−Ｍ−８ＰＡ型）を用い、２０ＭＰａの加圧条件で９０分間循環乳化した。
次いで２５ＭＰａに加圧して循環乳化を開始し、ナノトラックで粒子径を測定し体積平均径が２５０ｎｍになるまで分散して、ワックス・長鎖重合性単量体分散液Ａ１を作製した。この操作を3回繰り返して、約１８０Lの、ワックス・長鎖重合性単量体分散液を得た。
【００８０】
＜重合体一次粒子分散液Ａ１の調製＞ 
攪拌装置（３枚翼）、加熱冷却装置、濃縮装置、及び各原料・助剤仕込み装置を備えた反応器に、上記ワックス・長鎖重合性単量体分散液Ａ１  ３５．６部、脱塩水２５９部を仕込み、攪拌しながら窒素気流下で９０℃に昇温した。 
【００８１】
その後、上記液の攪拌を続けたまま、そこへ下記の「重合性モノマー類等」と「乳化剤水溶液」との混合物を５時間かけて添加した。この混合物を滴下開始した時間を「重合開始」とし、下記の「開始剤水溶液」を重合開始３０分後から４．５時間かけて添加し、更に重合開始５時間後から、下記の「追加開始剤水溶液」を２時間かけて添加し、更に攪拌を続けたまま液温９０℃のまま１時間保持した。 
【００８２】
[重合性モノマー類等] 
スチレン                            ７６．８部 
アクリル酸ブチル                    ２３．２部
アクリル酸                            １．５部 
ヘキサンジオールジアクリレート        ０．７部 
トリクロロブロモメタン                １．０部 
【００８３】
[乳化剤水溶液] 
２０％ＤＢＳ水溶液                    １．０部 
脱塩水                              ６７．１部 
[開始剤水溶液] 
８質量％過酸化水素水溶液                １５．５部 
８質量％Ｌ（＋）−アスコルビン酸水溶液  １５．５部 
[追加開始剤水溶液] 
８質量％Ｌ（＋）−アスコルビン酸水溶液  １４．２部 
重合反応終了後冷却し、乳白色の重合体一次粒子分散液Ａ１を得た。重合体一次粒子分散液Ａ１の体積平均径（Ｍｖ）は２８０ｎｍであった。 
【００８４】
＜重合体一次粒子分散液Ａ２の調製＞ 
攪拌装置（３枚翼）、加熱冷却装置、濃縮装置及び各原料・助剤仕込み装置を備えた反応器に、２０質量％ＤＢＳ水溶液１．０部、脱塩水３１２部を仕込み、窒素気流下で９０℃に昇温し、攪拌しながら８質量％過酸化水素水溶液３．２部、８質量％Ｌ（＋）−アスコルビン酸水溶液３．２部を一括添加した。これらを一括添加した時から５分後の時点を
「重合開始」とする。 
【００８５】
下記の「重合性モノマー類等」と「乳化剤水溶液」との混合物を、重合開始から５時間かけて、また、下記の「開始剤水溶液」を重合開始から６時間かけて添加し、その後、更に攪拌しながら液温９０℃のまま１時間保持した。 
【００８６】
[重合性モノマー類等] 
スチレン                        ９２．５部
アクリル酸ブチル                  ７．５部 
アクリル酸                        ０．５部 
トリクロロブロモメタン            ０．５部 
【００８７】
[乳化剤水溶液] 
２０％ＤＢＳ水溶液                １．５部 
脱塩水                          ６６．０部 
[開始剤水溶液] 
８質量％過酸化水素水溶液                １８．９部 
８質量％Ｌ（＋）−アスコルビン酸水溶液  １８．９部 
重合反応終了後冷却し、乳白色の重合体一次粒子分散液Ａ２を得た。重合体一次粒子分散液Ａ２の体積平均径（Ｍｖ）は２９０ｎｍであった。 
【００８８】
＜着色剤分散液Ａの調製＞ 
攪拌機（プロペラ翼）を備えた容器に、カーボンブラック（三菱化学社製、三菱カーボンブラックＭＡ１００Ｓ）２０部、２０％ＤＢＳ水溶液１部、非イオン界面活性剤（花王社製、エマルゲン１２０）４部、電気伝導度が２μＳ／ｃｍのイオン交換水７５部を加えて予備分散して顔料プレミックス液を得た。ナノトラックで測定した顔料プレミックス後の分散液中カーボンブラックの体積平均径（Ｍｖ）は９０μｍであった。 
【００８９】
上記顔料プレミックス液を原料スラリーとして湿式ビーズミルに供給し、ワンパス分散を行い、黒色の着色剤分散体Ａを得た。着色剤分散体Ａをナノトラックで測定した体積平均径（Ｍｖ）は１５０ｎｍであった。 
【００９０】
＜トナー母粒子Ａの製造＞ 
下記の各成分を用いて、以下の凝集工程（コア材凝集工程・シェル被覆工程）・熟成工程・洗浄工程・乾燥工程を実施することによりトナー母粒子Ａを製造した。
重合体一次粒子分散液Ａ１    固形分として９５部
重合体一次粒子分散液Ａ２    固形分として５部 
着色剤分散液Ａ              着色剤固形分として６部 
２０％ＤＢＳ水溶液          コア材凝集工程では、固形分として０．２部 
２０％ＤＢＳ水溶液          円形化工程では、固形分として６部 
【００９１】
○コア材凝集工程 
攪拌装置（ダブルヘリカル翼）、加熱冷却装置及び各原料・助剤仕込み装置を備えた混合器（容積１０００Ｌ、内径８５０ｍｍ）に重合体一次粒子分散液Ａ１と２０％ＤＢＳ水溶液を仕込み、内温１０℃で１０分間均一に混合した。続いて内温１０℃で、１０１ｒｐｍで攪拌させて、硫酸カリウムの５質量％水溶液を、Ｋ２ＳＯ４として０．１２部を１分かけて連続添加してから、着色剤微粒子分散液Ａを５分かけて連続添加し、内温１０℃で均一に混合した。
その後、脱塩水１００部を３０分かけて連続添加してから、回転数１０１ｒｐｍのまま内温を４８．０℃に７０分かけて昇温（０．５℃／分）した。次いで、３０分毎に１℃昇
温した後（０．０３℃／分）、５３．０℃で保持し、マルチサイザーを用いて体積中位径を測定し５．１２μｍまで成長させた。
【００９２】
該容器に重合体一次粒子分散液Ａ１と２０％ＤＢＳ水溶液を仕込み、液温７℃で５分間均一に混合した。続いて液温７℃で、攪拌を続けながら硫酸第一鉄の５質量％水溶液をＦｅＳＯ４・７Ｈ２Ｏとして０．５２部を添加してから、着色剤分散液Ａを添加し、液温７℃で均一に混合し、更に同一の条件のまま、０．５質量％硫酸アルミニウム水溶液を滴下した。その後、上記原料を仕込み、混合し、攪拌しながら、加熱源としてジャケット内に供給した蒸気を真空ポンプで減圧することで発生させた減圧蒸気を、冷却源にはジャケット内面に水をスプレーしながら真空ポンプで減圧・気化させることによる気化冷却を用い、２５℃より目標反応温度である５５℃まで１℃／分で昇温させた。昇温し、目標反応温度に最初に到達した後の目標反応温度との偏差（オーバーシュート）は最大で＋０．５℃であった。目標反応温度に最初に到達した後、反応液の温度が目標反応温度に対して±０．５℃になるまでに要した時間は５分であった。その後、体積中位径が５．９μｍとなるまで、２．５時間、目標反応温度で保持した。
【００９３】
○シェル被覆工程 
その後、液温５５℃のまま、重合体一次粒子分散液Ａ２を添加してそのまま６０分保持した。
○熟成工程 
続いて、２０％ＤＢＳ水溶液（固形分として６部）を添加し、その後３０分かけて８１℃に昇温して、平均円形度が０．９４３になるまで、攪拌を続けた。その後３０℃まで冷却し、トナー母粒子分散液Ａを得た。 
【００９４】
トナー母粒子分散液Ａの体積平均粒径（Ｄｖ）は５．８μｍであり、２５μｍ以上の体積分率は０．０１％、１５μｍ以上の体積分率は０．０２％であった。体積平均粒径（Ｄｖ）÷個数平均粒径（Ｄｎ）で粒度分布のシャープさを評価すると、Ｄｖ/Ｄｎ＝１．１
０とシャープな分布であった。また、円形度は０．９４、ピーク分子量（Ｍｐ）は４．４万であった。
また、トナー母粒子分散液Ａを除去した後の反応容器内面を観察したところ、付着物が殆どないことが確認された。
【００９５】
＜トナー母粒子Ａの製造：トナースラリーの洗浄／遠心分離装置による洗浄＞
○粗大粒子の濾過
得られたスラリーＡを全量、目開き２４μｍの篩を装着した湿式電磁篩振盪機（ＡＳ２００／株式会社レッチェ）を用いて、粗大粒子の除去を目的に濾過処理を行い、攪拌装置つきのタンクにて一旦蓄えた。
【００９６】
○スラリー供給
その後、このスラリー６．９ｋｇを、濾布（ポリプロピレン製、通気度０．４cc/cm2・sec、綾織り） が装着された横型遠心分離機（HEINKEL F-1型／株式会社大川原製作所）
へ、加速度８００Ｇ条件で回転させた状態にて２分間掛け連続供給し、当該スラリーの固液分離を行った。濾液が出なくなり乾固したケーキ層の面が露出してから３分間、８００Ｇの加速度のまま振り切りを行った後、イオン交換水（電気伝導度０．６μＳ／ｃｍ）を３．３Kg/minで供給し、濾液の電気伝導度が５．０μＳ／ｃｍ以下になるまで洗浄した。また、濾過速度が低下して、供給水量＞濾過水量となるとバケットリム幅を超えて水が溢れてしまうので、適宜供給を止めて調整した。ただし、所定伝導度になるまではケーキの面が露出しないよう水層が必ず存在するように、供給水量を調整した。
目標伝導度以下になったら、そのままの回転で３分間振り切って十分に固液分離を行った。
【００９７】
○硝酸洗浄
上記１次洗浄で所定伝導度に達したら直ぐに続けて加速度を１５００Ｇに変更した後、０．００９規定希薄硝酸水を遠心分離機に３kg/minで供給して、ケーキ層を洗浄した。供給は前述の通り、溢れない様に適宜止めたり再開したりしながら、全量を入れた。
【００９８】
○２次洗浄
希薄硝酸水を入れ終わってから、所定伝導度に達したら直ぐに続けて、イオン交換水を７．５Kg/minで供給し、濾液の電気伝導度が３．０μＳ／ｃｍ以下になるまで洗浄した。供給は前述の通り、溢れない様に適宜止めたり再開したりしながら、所定伝導度になるまで給液と遠心濾過を継続した。
【００９９】
○最終振り切りとケーキ排出
上記２次洗浄で所定伝導度に達したらイオン交換水の供給を停止し、水面が下がってケーキ面が露出したら６分間、圧力０．５ＭＰａの圧縮空気をバスケット内に供給しながら１５００Ｇの加速度のまま振り切りを行った。振り切り終了は圧力が０．３８ＭＰａまで低下したことで判断した。振り切り終了後、濾布を回転軸側から押し出して裏返しながら反転させ、ケーキ層をバスケット外へ排出した。濾布上に形成されたケーキ層の厚さは２２ｍｍであった。装置前面蓋に付随しているケーキ排出口に回収袋を取り付け、落ちてきた粉状のケーキを回収した。また、濾布の目詰まりは確認されなかった。
【０１００】
得られた含水ケーキは１．２４ｋｇであり、また水分量は１４．１％であった。従って、乾燥ケーキとしては、１．０７ｋｇとなった。投入スラリー中に含まれるはずである理論乾燥ケーキ量はスラリー固形分濃度と投入スラリー量より１．０９ｋｇであることから、収率９８．０％を得た。仕込み開始からケーキ回収終了までの総サイクル時間は５８分間であった。希薄硝酸水も含めた総洗浄水量は１１９リトッル、乾燥ケーキ１ｋｇ当たりの洗浄水量は１１１リットルとなった。これを洗浄１サイクル目とした。
【０１０１】
同様にして、引き続きスラリー洗浄を行ったところ、含水ケーキが１．１９ｋｇ、含水率１４．１％、乾燥ケーキ換算で１．０２ｋｇが得られ、その収率は９３．２％であった。その時間は６２分間、総洗浄水量は１５９リトッル、乾燥ケーキ１ｋｇ当たりの洗浄水量は１５６リットルとなった。これを洗浄２サイクル目とした。また、トナー母粒子排出後の濾布の目詰まりは確認されなかった。
【０１０２】
同様にして、引き続きスラリー洗浄を行ったところ、含水ケーキが０．８４ｋｇ、含水率１３．８％、乾燥ケーキ換算で０．７２ｋｇが得られ、その収率は９９．０％であった。その時間は５８分間、総洗浄水量は９６リトッル、乾燥ケーキ１ｋｇ当たりの洗浄水量は１３３リットルとなった。これを洗浄３サイクル目とした。また、トナー母粒子排出後の濾布の目詰まりは確認されなかった。
【０１０３】
各サイクルの処理時間、収率等を表１に示す。
１〜３サイクルにおいて、トナー母粒子の収率は高く、さらにサイクルを重ねても処理時間及び洗浄水量に変化はなく、濾過及び洗浄のロット間でのばらつきが無いことが確認された。
【０１０４】
＜トナー母粒子Ａの製造：ケーキの乾燥工程＞
上記サイクルで得られたケーキ層をステンレス製バットに高さ２０ｍｍとなる様に敷き詰め、４０℃に設定された送風乾燥機内で４８時間乾燥することにより、各サイクルのトナー母粒子Ａ−１、Ａ−２、Ａ−３を得た。トナー母粒子Ａ−１は、１サイクルで得られたケーキ層を乾燥することにより得られたトナー母粒子を指す。
【０１０５】
＜トナーＡの製造：外添工程＞
得られたトナー母粒子Ａ−１、Ａ−２，Ａ−３  ２５０ｇそれぞれに、外添剤としてクラリアント社製Ｈ２０００シリカ１．５５ｇとテイカ社製ＳＭＴ１５０ＩＢチタニア微粉末０．６２ｇを混ぜて、ヘンシェルミキサー（三井鉱山製）で混合し、１５０メッシュで篩別して各サイクルのトナーＡ−１、Ａ−２、Ａ−３を得た。
【０１０６】
各サイクルで得られたトナーＡの実写試験、評価を行った。
１〜３サイクル目で得られたトナーＡ−１、Ａ−２，Ａ−３共、カブリ、回収量も適正であり、洗浄不良によって引き起こされる黒芯、白芯、白スジ、トナー飛散、ボタ落ちは確認されず、安定した特性、良好な画質が形成された。
【０１０７】
＜比較例１＞
「トナー母粒子Ａの製造」の「洗浄工程」を下記の様に変更したこと以外は、全て実施例１の「トナー母粒子Ａの製造」と同様の操作によりトナーＢを得た。
【０１０８】
○基礎ケーキ層の形成
スラリーＡを、目詰まり等の無い新しい濾布（ポリエステル製、通気度０．８cc/cm2・sec 、綾織り）が装着された横型遠心分離機（Ｈｚ４０Ｓｉ型／三菱化工機株式会社）へ、加速度８００Ｇ条件で回転させた状態にて７リットル分だけ供給し、当該スラリーの固液分離を行った。ケーキ層が形成されるまでは着色したスラリー液が濾液出口から漏れたので、着色分がなくなるまで別に濾液を回収した。上澄み液が無くなって乾固したケーキ層の面が露出してから３０秒間、８００Ｇの加速度のまま振り切りを行った後、６．６７kg/minの量のイオン交換水（電気伝導度０．７μＳ／ｃｍ）を供給し、濾液の電気伝導度が５．０μＳ／ｃｍ以下になるまで洗浄した。
目標伝導度以下になったら、そのままの回転で３分間振り切って十分に固液分離を行った。このときのバスケット内のケーキ層の厚みは７ｍｍであった。
【０１０９】
○スラリー供給
遠心分離機バスケット内に均一に基礎ケーキ層が形成されたことを確認した後、再び加速度８００Ｇでバスケットを回転させ、その状態でスラリーＡをタンクよりバスケット内に１４リットル供給した。
【０１１０】
○１次洗浄
上澄み液が無くなって乾固したケーキの面が露出してから３０秒間、８００Ｇの加速度のまま振り切りを行った後、６．６７kg/minの量のイオン交換水（電気伝導度０．７μＳ／ｃｍ）を供給し、濾液の電気伝導度が５．０μＳ／ｃｍ以下になるまで洗浄した。この時の供給水量を時間ごとに記録した。また、濾過速度が低下して、供給水量＞濾過水量となるとバケットリム幅を超えて水が溢れてしまうので、適宜供給を止めて調整した。ただし、所定伝導度になるまではケーキの面が露出しないよう水層が必ず存在するように、供給水量を調整した。
【０１１１】
○硝酸洗浄
上記１次洗浄で所定伝導度に達したらイオン交換水の供給を停止し、水面が下がってケーキ面が露出したら３０秒間、８００Ｇの加速度のまま振り切りを行った。直ぐに続けて、０．００９規定希薄硝酸水２８ｇを１５．５リットルのイオン交換水で希釈した希薄硝酸水を、遠心分離機に６．６７kg/minの速度で供給して、ケーキ層を洗浄した。供給は前述の通り、溢れない様に適宜止めたり再開したりしながら、全量を入れた。
【０１１２】
○２次洗浄
希薄硝酸水を入れ終わってから、水面が下がってケーキ面が露出したら３０秒間、８００Ｇの加速度のまま振り切りを行った。その後、続けて６．６７kg/minでイオン交換水を供給し、濾液の電気伝導度が３．０μＳ／ｃｍ以下になるまで洗浄した。供給は前述の通り、溢れない様に適宜止めたり再開したりしながら、所定伝導度になるまで給液と遠心濾過を継続した。
【０１１３】
○最終振り切りとケーキ排出
上記２次洗浄で所定伝導度に達したらイオン交換水の供給を停止し、水面が下がってケーキ面が露出したら３００秒間、８００Ｇの加速度のまま振り切りを行った。振り切り終了時間が到達したら、高速回転のまま掻き取り用のステライト刃をケーキ面に当てて、ケーキ層を掻き取った。装置前面蓋に付随しているケーキ排出口に回収袋を取り付け、落ちてきた粉状のケーキを回収した。
この時、装置内のケーキ層は７ｍｍの厚み分を残した。
【０１１４】
得られた含水ケーキは３．１８ｋｇであり、また水分量は市販の熱天秤方式の測定器で測定したところ、３８．３％であった。従って、乾燥ケーキとしては、１．９６ｋｇとなった。これは、投入スラリー量とスラリー濃度から算出された量２．１４ｋｇと比較することで、収率が得られるが、その値は９１．６％であった。また、スラリー給液からケーキ排出終了までの時間は７０分、希薄硝酸水も含めた総洗浄水量は１８１リトッル、乾燥ケーキ１ｋｇ当たりの洗浄水量は９２．２リットルとなった。これを洗浄１サイクル目とした。また、トナー母粒子排出後の濾布の目詰まりは確認されなかった。
【０１１５】
引き続き、遠心分離機を再稼動させて、スラリーＡを１４リットル供給するところから、上記と同様にして掻き取りまでを行ったところ、含水ケーキが３．２１ｋｇ、含水率３８．１％、乾燥ケーキ換算で1．９９ｋｇが得られ、その収率は９２．８％であった。ま
た、濾布の目詰まりに起因すると思われる洗浄水量の低下により、濾液の伝導度の下がり方が遅くなる傾向があったので、最終伝導度は４．４μＳ／ｃｍで洗浄を打ち切った。その時間は７４分間、総洗浄水量は１４５リトッル、乾燥ケーキ１ｋｇ当たりの洗浄水量は７３．０リットルとなった。これを洗浄２サイクル目とした。また、トナー母粒子排出後の濾布の目詰まりが一部確認された。
【０１１６】
同様にして、引き続きスラリー洗浄を行ったところ、含水ケーキが３．１７ｋｇ、含水率３８．５％、乾燥ケーキ換算で１．９５ｋｇが得られ、その収率は９１．０％であった。２サイクル目に比べ更に伝導度の低下速度が遅くなったので、同様に伝導度６．３μＳ／ｃｍで洗浄を打ち切った。その時間は７４分間、総洗浄水量は１１２リトッル、乾燥ケーキ１ｋｇ当たりの洗浄水量は５７．４リットルとなった。これを洗浄３サイクル目とした。また、トナー母粒子排出後の濾布の目詰まりが濾布全体に確認された。
【０１１７】
同様にして、引き続きスラリー洗浄を行ったところ、含水ケーキが３．１３ｋｇ、含水率３８．３％、乾燥ケーキ換算で１．９３ｋｇが得られ、その収率は９０．２％であった。３サイクル目に比べ更に伝導度の低下速度が遅くなったので、同様に伝導度８．８μＳ／ｃｍで洗浄を打ち切った。その時間は７６分間、総洗浄水量は９８リトッル、乾燥ケーキ１ｋｇ当たりの洗浄水量は５０．７リットルとなった。これを洗浄４サイクル目とした。また、トナー母粒子排出後の濾布の目詰まりが、３サイクル目よりさらに顕著に濾布全体に確認された。
【０１１８】
各サイクルの処理時間、収率等を表１に示す。
１〜４サイクルにおいて、トナー母粒子の収率には大きな変化はなかったが、２サイクル目から濾布の目詰まりに起因すると思われる洗浄水量の低下が発生し、洗浄が十分行えなかった。
【０１１９】
＜トナー母粒子Ｂの製造：ケーキの乾燥工程＞
上記サイクルで得られたケーキ層を実施例１と同様に乾燥を行い、各サイクルのトナー母粒子Ｂ−１、Ｂ−２、Ｂ−３、Ｂ−４を得た。
【０１２０】
＜トナーＢの製造：外添工程＞
得られた各サイクルのトナー母粒子を実施例１と同様に外添経て、トナーＢ−１、Ｂ−２、Ｂ−３、Ｂ−４を得た。
【０１２１】
各サイクルで得られたトナーＢの実写試験、評価を行った。
１サイクル目で得られたトナーＢ−１のカブリ、ＨＨ環境でのカブリ及び回収量は問題なかったが、２〜４サイクル目で得られたトナーＢ−２，Ｂ−３、Ｂ−４は、カブリ、ＨＨ環境でのカブリ共に悪く、回収量も非常に多かった。
１サイクル目のＢ−１では、黒芯、白芯、白スジ、トナー飛散、ボタ落ちは確認されなかったが、Ｂ−２、Ｂ−３，Ｂ−４では、トナー飛散、ボタ落ちが見られた。
【０１２２】
＜比較例２＞
「トナー母粒子Aの製造」の「洗浄工程」を下記の様に変更したこと以外は、全て実施例
１の「トナー母粒子Aの製造」と同様の操作によりトナーCを得た。
【０１２３】
遠心分離機にスラリーＡを１４リットル供給し、洗浄１サイクル終えるところまでは、比較例１と同様の操作を行いケーキを回収した。得られた含水ケーキは３．１２ｋｇであり、また水分量は３８．１％であった。従って、乾燥ケーキとしては、１．９３ｋｇとなった。これは、投入スラリー量とスラリー濃度から算出された量２．１４ｋｇと比較することで、収率が得られるが、その値は９０．２％であった。また、スラリー給液からケーキ排出終了までの時間は６８分、希薄硝酸水も含めた総洗浄水量は２２９リトッル、乾燥ケーキ１ｋｇ当たりの洗浄水量は１１８．６リットルとなった。これを洗浄１サイクル目とした。また、トナー母粒子排出後の濾布の目詰まりは確認されなかった。
【０１２４】
引き続き、遠心分離機を再稼動させて、スラリーＡを１４リットル供給するところから、上記と同様にして掻き取りまでを行ったところ、含水ケーキが３．０２ｋｇ、含水率３７．１％、乾燥ケーキ換算で１．９０ｋｇが得られ、その収率は８８．７％であった。今度は規定の伝導度まで洗い切ったところ、その時間は９６分間、総洗浄水量は２６４リトッル、乾燥ケーキ１ｋｇ当たりの洗浄水量は１３９リットルとなった。これを洗浄２サイクル目とした。また、トナー母粒子排出後の濾布の目詰まりが一部確認された。
【０１２５】
同様にして、引き続きスラリー洗浄を行ったところ、含水ケーキが２．９９ｋｇ、含水率３９．５％、乾燥ケーキ換算で１．８１ｋｇが得られ、その収率は８４．５％であった。その時間は１４７分間、総洗浄水量は１９２リトッル、乾燥ケーキ１ｋｇ当たりの洗浄水量は１０６．１リットルとなった。これを洗浄３サイクル目とした。また、トナー母粒子排出後の濾布の目詰まりが濾布全体に確認された。
【０１２６】
同様にして、引き続きスラリー洗浄を行ったところ、含水ケーキが３．１２ｋｇ、含水率３７．３％、乾燥ケーキ換算で１．９６ｋｇが得られ、その収率は９１．３％であった。その時間は１８６分間、総洗浄水量は１８８リトッル、乾燥ケーキ１ｋｇ当たりの洗浄水量は９６．１リットルとなった。これを洗浄４サイクル目とした。また、トナー母粒子排出後の濾布の目詰まりが、３サイクル目より顕著に濾布全体に確認された。
【０１２７】
各サイクルの処理時間、収率等を表１に示す。
１〜４サイクルにおいて、トナー母粒子の収率には大きな変化はなかったが、２サイク
ル目から濾布の目詰まりに起因すると思われる洗浄水量の低下が発生したため、処理時間がサイクルを重ねるに連れ大幅に延びた。
【０１２８】
＜トナー母粒子Ｃの製造：ケーキの乾燥工程＞
上記サイクルで得られたケーキ層を実施例１と同様に乾燥を行い、各サイクルのトナー母粒子Ｃ−１、Ｃ−２、Ｃ−３、Ｃ−４を得た。
【０１２９】
＜トナーＣの製造：外添工程＞
得られた各サイクルのトナー母粒子を実施例１と同様に外添経て、トナーＣ−１、Ｃ−２、Ｃ−３、Ｃ−４を得た。
【０１３０】
各サイクルで得られたトナーＣの実写試験、評価を行った。
１〜３サイクル目で得られたトナーＣ−１、C−２のカブリ、ＨＨ環境でのカブリ及び回
収量は問題なかったが、４サイクル目で得られたトナーC−３、C−４は、ＨＨ環境でのカブリが発生した。また、黒芯、白芯、白スジ、トナー飛散、ボタ落ちは確認されなかった。
【０１３１】
＜比較例３＞
「トナー母粒子Ａの製造」の「洗浄工程」を下記の様に変更したこと以外は、全て実施例１の「トナー母粒子Ａの製造」と同様の操作によりトナーDを得た。
【０１３２】
○スラリー供給
振動篩で粗大粒子を濾過処理したスラリーＡを、新品で目詰まりのない濾布（ポリプロピレン製、通気度０．４（cc/cm2/sec）、平織り）が装着されたフィルタープレス装置（単室式  φ３１０ｍｍ×１室／濾過面積０．０８７ｍ２／容積１．６リットル）に、自動圧力調整式プランジャーポンプを使用して、濾過圧力０．１ＭＰａで５リットルを圧入した。
【０１３３】
○直接濾過、洗浄工程
引き続き、ポンプから装置スラリー給液口までの配管部残りのスラリーを残さず装置内に押し込むために、イオン交換水（電気伝導度０．５μＳ／ｃｍ）を供給し、濾過圧力０．３ＭＰａを掛けて圧入しながら２分間洗浄した。
【０１３４】
○予備圧搾濾過工程
次に、装置内の濾室筐体と袋状の濾布との間に設置されているダイアフラムに圧搾空気（０．３ＭＰａ）を送り、ダイアフラムが膨らむことで濾布袋を一方向に押し付け、濾布内のケーキを６０秒間搾った。
【０１３５】
○貫通濾過、洗浄１工程
圧搾空気を抜いた後、ダイアフラムと濾布の間にイオン交換水を前述のポンプで濾過圧力０．３ＭＰａ掛けながら供給し、ダイアフラム側濾布面→ケーキ層→筐体側濾布面→筐体排水口という流れで洗浄水を通し、濾液の電気伝導度が５．０μＳ／ｃｍ以下になるまで濾過、洗浄した。
【０１３６】
○貫通濾過、洗浄２工程（希硝酸洗浄）
引き続き、０．００９規定の希薄硝酸水を、前述のポンプで濾過圧力０．３ＭＰａ掛けながら供給し、上記洗浄１工程と同じ流し方で濾過、洗浄を行った。
【０１３７】
○貫通濾過、洗浄３工程
希硝酸を流し終わったら、引き続き、イオン交換水を前述のポンプで濾過圧力０．３Ｍ
Ｐａ掛けながら供給し、洗浄１工程と同じ流れで洗浄水を通し、濾液の電気伝導度が３．０μＳ／ｃｍ以下になるまで濾過、洗浄した。
【０１３８】
○圧搾濾過工程
次に、ダイアフラムに圧搾空気（０．７ＭＰａ）を送り、濾布内のケーキを２分間搾った。
【０１３９】
○圧搾貫通ブローと脱滓工程
最後に水分を落とすため、貫通洗浄で使用した経路からブローエアー（０．２ＭＰａ）を濾室筐体内に３分間吹き付けて、濾布とケーキから水分を更に除いた。ブロー停止後、プレス圧を解いて開盤して、ケーキを装置から取り外して回収した。
【０１４０】
得られた含水ケーキ重量は９３９ｇで、そのケーキの含水率は２９．５％、概算の乾燥ケーキ量は６６２ｇとなった。これは投入スラリー量とスラリー濃度から算出された量７９５ｇと比較することで、収率が得られるが、その値は８３．３％であった。また、スラリー給液からケーキ脱滓終了までの時間は１４０分、希薄硝酸水も含めた総濾液量は８０．１リットルであり、これはほぼ総洗浄液量と見なせるので、乾燥ケーキ１ｋｇ当たりの洗浄水量にすると１２１リットルとなった。これを洗浄１サイクル目とした。また、トナー母粒子排出後の濾布の目詰は確認されなかった。
【０１４１】
同様にして、引き続きスラリー洗浄を行ったところ、含水ケーキが９１２ｇ、含水率２８．２％、乾燥ケーキ換算で６５５ｇが得られ、その収率は８２．４％であった。その時間は１７１分間、総洗浄水量は８８．５リットル、乾燥ケーキ１ｋｇ当たりの洗浄水量は１３５．１リットルとなった。これを洗浄２サイクル目とした。また、トナー母粒子排出後の濾布の目詰まりが一部確認された。
【０１４２】
同様にして、引き続きスラリー洗浄を行ったところ、含水ケーキが９８７ｇ、含水率２７．３％、乾燥ケーキ換算で７１７ｇが得られ、その収率は９０．３％であった。その時間は２０２分間、総洗浄水量は８７．４リットル、乾燥ケーキ１ｋｇ当たりの洗浄水量は１２１．８リットルとなった。これを洗浄３サイクル目とした。また、トナー母粒子排出後の濾布の目詰まりが濾布全体に確認された。
【０１４３】
同様にして、引き続きスラリー洗浄を行ったところ、含水ケーキが９９４ｇ、含水率２６．７％、乾燥ケーキ換算で７２９ｇが得られ、その収率は９１．６％であった。その時間は２３８分間、総洗浄水量は８７．２リトッル、乾燥ケーキ１ｋｇ当たりの洗浄水量は１１９．７リットルとなった。これを洗浄４サイクル目とした。また、トナー母粒子排出後の濾布の目詰まりが３サイクル目より顕著に濾布全体に確認された。
【０１４４】
各サイクルの処理時間、収率等を表１に示す。
１〜４サイクルにおいて、トナー母粒子の収率には大きな変化はなかったが、２サイクル目から濾布の目詰まりに起因すると思われる洗浄水量の低下が発生したため、処理時間がサイクルを重ねるに連れ大幅に延びた。
【０１４５】
＜トナー母粒子Dの製造：ケーキの乾燥工程＞
上記サイクルで得られたケーキ層を実施例１と同様に乾燥を行い、各サイクルのトナー母粒子D−１、D−２、D−３、D−４を得た。
【０１４６】
＜トナーDの製造：外添工程＞
得られた各サイクルのトナー母粒子を実施例１と同様に外添経て、トナーD−１、D−２、D−３、D−４を得た。
【０１４７】
各サイクルで得られたトナーDの実写試験、評価を行った。
１サイクル目で得られたトナーD−１のカブリ、ＨＨ環境でのカブリ及び回収量は問題な
かったが、２〜４サイクル目で得られたトナーD−２、D−３、D-４は、ＨＨ環境でのカブリが発生した。また、黒芯、白芯、白スジ、トナー飛散、ボタ落ちは確認されなかった。
【０１４８】
＜比較例４＞
「トナー母粒子Dの製造」の「洗浄工程」のろ布の通気度を１cc/cm2・secに変更したこと以外は、全て比較例３の「トナー母粒子Dの製造」と同様の操作によりトナーＥを得た
。
【０１４９】
得られた含水ケーキ重量は８４０ｇで、そのケーキの含水率は４０．５％、概算の乾燥ケーキ量は４９９ｇとなった。これは投入スラリー量とスラリー濃度から算出された量７９５ｇと比較することで、収率が得られるが、その値は６２．９％であった。また、スラリー給液からケーキ脱滓終了までの時間は５２分、希薄硝酸水も含めた総濾液量は３０．１リットルであり、これはほぼ総洗浄液量と見なせるので、乾燥ケーキ１ｋｇ当たりの洗浄水量にすると６０．２リットルとなった。これを洗浄１サイクル目とした。また、トナー母粒子排出後の濾布の目詰は確認されなかったが、濾過した液にトナー母粒子が大量に流出していた。
【０１５０】
同様にして、引き続きスラリー洗浄を行ったところ、含水ケーキが７６２ｇ、含水率３８．１％、乾燥ケーキ換算で４７２ｇが得られ、その収率は５９．３％であった。その時間は６１分間、総洗浄水量は３８．４リトッル、乾燥ケーキ１ｋｇ当たりの洗浄水量は８１．４リットルとなった。これを洗浄２サイクル目とした。また、トナー母粒子排出後の濾布の目詰は確認されなかったが、濾過した液にトナー母粒子が大量に流出していた。
【０１５１】
同様にして、引き続きスラリー洗浄を行ったところ、含水ケーキが７９２ｇ、含水率４２．７％、乾燥ケーキ換算で４５４ｇが得られ、その収率は５７．１％であった。その時間は５２分間、総洗浄水量は３４．６リトッル、乾燥ケーキ１ｋｇ当たりの洗浄水量は７６．２リットルとなった。これを洗浄３サイクル目とした。また、トナー母粒子排出後の濾布の目詰は確認されなかったが、濾過した液にトナー母粒子が大量に流出していた。
【０１５２】
各サイクルの処理時間、収率等を表１に示す。
１〜４サイクルにおいて、トナー母粒子の収率には大きな変化はなかったが、非常に低い収率であり、濾過液にトナー母粒子が流失していた。これは濾布の通気度が大きいことから、目詰まりによる洗浄速度の低下・運転時間の延長は起こらない代わりに、濾布からの粒子漏れが多かったと考えられる。
【０１５３】
＜トナー母粒子Eの製造：ケーキの乾燥工程＞
上記サイクルで得られたケーキ層を実施例１と同様に乾燥を行い、各サイクルのトナー母粒子E−１、E−２、E−３を得た。
【０１５４】
＜トナーEの製造：外添工程＞
得られた各サイクルのトナー母粒子を実施例１と同様に外添工程を経て、トナーE−１
、E−２、E−３を得た。
【０１５５】
各サイクルで得られたトナーEの実写試験、評価を行った。
１〜３サイクル目で得られたトナーE−１、E−２、E−３のカブリ及びＨＨ環境でのカ
ブリが非常に悪く、回収量も多かった。さらに黒芯、白芯、白スジ、トナー飛散、ボタ落ちも確認された。
これは、通気度が大きく、厚さが薄いケーキ層にヒビ等が発生し、発生した日々などの特定の部分のみを洗浄水が流れたため、見掛けの伝導度は下がっても、トナー母粒子全体の、表面の不純物を均一に洗浄できなかったためと考えられる。
【０１５６】
以上の結果からも明らかなように、本発明によって、トナー母粒子が小粒径であっても、濾布の目詰まり、ロット間の洗浄のばらつきが発生せず、生産性の高いトナーを得ることができる。
【０１５７】
【表１】
2010237315.tif 000002